СПОСОБ ПОЛУЧЕНИЯ МНОГОСЛОЙНОЙ КРАСОЧНОЙ СИСТЕМЫ

1. Способ получения многослойной красочной системы (М) на металлическом субстрате (S), включающий:
(1) получение отвержденного электрохимического покрытия (Е.1) на металлической основе (S) путем электрофоретического нанесения электрохимического покрытия (е.1) на основу (S) и последующее отверждение электрохимического покрытия (е.1),
(2) получение (2.1) базового покрытия (В.2.1) или (2.2) непосредственно последовательных базовых слоев (В.2.2.x) непосредственно на отвержденном электрохимическом покрытии (Е.1) путем (2.1) нанесения водного материала базового покрытия (b.2.1) непосредственно на электрохимическое покрытие (Е.1) или (2.2) нанесения множества материалов базового покрытия (b.2.2.х) в непосредственной последовательности на электрохимическое покрытие (Е.1),
(3) получение лакового покрытия (К) непосредственно на (3.1) базовом покрытии (В.2.1) или (3.2) на самом верхнем базовом покрытии (В.2.2.x) путем нанесения материала лакового покрытия (k) непосредственно на (3.1) базовое покрытие (В.2.1) или (3.2) самое верхнее базовое покрытие (В.2.2.x),
(4) совместное отверждение (4.1) базового покрытия (В.2.1) и лакового покрытия (К) или (4.2) базовых покрытий (В.2.2.x) и лакового покрытия (К),
где
материал базового покрытия (b.2.1) или, по крайней мере, один из материалов базового покрытия (b.2.2.х) включает
по крайней мере, одну водную дисперсию, содержащую, по крайней мере, один сополимер (CP), где указанный сополимер (CP) получают путем
(i) первоначальной загрузки водной дисперсии, по крайней мере, одного полиуретана, последующей
(ii) полимеризации смеси ненасыщенных олефиновых мономеров в присутствии полиуретана из этапа (i),
где
(a) используют растворимый в воде активатор,
(b) ненасыщенные олефиновые мономеры дозируют таким образом, что концентрация 6,0% по весу из расчета на общее количество ненасыщенных олефиновых мономеров, которые используются для полимеризации, в реакционном растворе не превышается в течение всего времени реакции, и
(с) смесь ненасыщенных олефиновых мономеров включает, по крайней мере, один ненасыщенный полиолефиновый мономер,
и включает
по крайней мере, один линейный продукт реакции с гидроксильной функциональной группой (R), имеющий кислотное число менее чем 20 мг КОН/г, получение которого вовлекает применение, по крайней мере, одного соединения (v), содержащего две функциональные группы (v.1) и алифатический или аралифатический радикал гидрокарбила (v.2), который размещается между функциональными группами и имеет от 12 до 70 атомов углерода.
2. Способ по п. 1, где смесь ненасыщенных олефиновых мономеров, которые используются на этапе (ii), включает от 0,1 до 6,0 мол. % полинасыщенных олефиновых мономеров.
3. Способ по п. 1 или 2, где смесь ненасыщенных олефиновых мономеров, которые используются на этапе (ii), включает аллил метакрилат, и не содержит никакого дополнительного ненасыщенного полиолефинового мономера.
4. Способ по любому из пп. 1 или 2, где ненасыщенные олефиновые мономеры на этапе (ii) (b) дозируют таким образом, что концентрация 4,0% по весу из расчете на общее количество ненасыщенных олефиновых мономеров, которые используются для полимеризации, в реакционном растворе не превышается в течение всего времени реакции.
5. Способ по любому из пп. 1 или 2, где функциональные группы (v.1), по крайней мере, одного соединения (v) являются выбранными из группы, состоящей из групп гидроксила и групп карбоксила.
6. Способ по любому из пп. 1 или 2, где димерные жирные кислоты и/или димерные диолы используются в качестве соединений (v) при получении продукта реакции (R).
7. Способ по любому из пп. 1 или 2, где продукт реакции (R) получают путем реакции жирных кислот с алифатическими, аралифатическими и/или ароматическими дигидроксифункциональными соединениями, которые имеют среднечисловой молекулярный вес от 120 до 6000 г/мол.
8. Способ по п. 7, где используемые алифатические, аралифатические и/или ароматические дигидроксифункциональные соединения представляют собой полиэтердиолы, полиэстердиолы и/или димерные диолы.
9. Способ по любому из пп. 1, 2 или 8, где, по крайней мере, один продукт реакции (R) является выбранным из группы, которая состоит из:
продуктов реакции, которые получают путем реакции димерных жирных кислот, по крайней мере, с одним алифатическим дигидроксифункциональным соединением общей структурной формулы (I)
3
6
где R представляет собой С-С алкиленовый радикал, а n выбирают таким образом, что соединение формулы (I) имеет среднечисловую молекулярную массу от 120 до 6000 г/моль, димерные жирные кислоты и соединения формулы (I) используют в молярном соотношении от 0,7/2,3 до 1,6/1,7, а полученный продукт реакции имеет среднечисловую молекулярную массу от 600 до 40000 г/мол. и кислотное число менее чем 10 мг КОН/г;
продуктов реакции, которые получают путем реакции димерных жирных кислот, по крайней мере, с одним дигидроксифункциональным соединением общей структурной формулы (II)
где R представляет собой бивалентный органический радикал, включающий от 2 до 10 атомов углерода,
1
2
R и R каждый независимо представляют собой линейные или разветвленные радикалы алкилена, содержащие от 2 до 10 атомов углерода,
3
3
X и Y каждый независимо представляет собой О, S или NR, где R представляет собой водород или алкильный радикал, содержащий от 1 до 6 атомов углерода, и
m и n соответствующим образом являются выбранными таким образом, что соединение формулы (II) имеет среднечисловой молекулярный вес от 450 до 2200 г/мол.,
где компоненты (а) и (b) используются в молярном соотношении от 0,7/2,3 до 1,6/1,7, а полученный продукт реакции имеет среднечисловой молекулярный вес от 1200 до 5000 г/мол. и кислотное число менее чем 10 мг КОН/г;
продуктов реакции, которые получают путем реакции димерных жирных кислот с димерными диолами, где димерные жирные кислоты и димерные диолы используются в молярном соотношении от 0,7/2,3 до 1,6/1,7, а полученный продукт реакции имеет среднечисловой молекулярный вес от 1200 до 5000 г/мол. и кислотное число менее чем 10 мг КОН/г.
10. Способ по любому из пп. 1, 2 или 8, где материал базового покрытия (b.2.1) или, по крайней мере, один из материалов базового покрытия (b.2.2.х), предпочтительно все материалы базового покрытия (b.2.2.х), дополнительно включает(ют), по крайней мере, один гидроксифункциональный полимер, отличный от (CP) и (R) в качестве связующего агента, выбранный из группы, которая состоит из полиуретанов, полиэстеров, полиакрилатов и сополимеров этих полимеров, и меламиновой смолы в качестве поперечно-сшивающего агента.
11. Способ по любому из пп. 1, 2 или 8, где материал базового покрытия (b.2.1) или, по крайней мере, один из материалов базового покрытия (b.2.2.х), предпочтительно все материалы базового покрытия (b.2.2.х), включает(ют), по крайней мере, один цветной пигмент и/или пигмент эффекта.
12. Способ по любому из пп. 1, 2 или 8, где материал базового покрытия (b.2.1) или, по крайней мере, один из материалов базового покрытия (b.2.2.х) включает пигмент эффекта на основе металла, предпочтительно пластинчатый пигмент на основе алюминия.
13. Способ по любому из пп. 1, 2 или 8, где материал базового покрытия (b.2.1) или, по крайней мере, один из материалов базового покрытия (b.2.2.х), предпочтительно все материалы базового покрытия (b.2.2.х), представляет(ют) собой однокомпонентную композиции покрытия.
14. Способ по любому из пп. 1, 2 или 8, где совместное отверждение (4) осуществляют при температурах от 100 до 250°C в течение периода времени от 5 до 60 мин.
15. Способ по любому из пп. 1, 2 или 8, где получают (2.2) два базовых покрытия (В.2.2.а) и (B.2.2.z), для которых используемые материалы водного базового покрытия (b.2.2.а) и (b.2.2.z) являются идентичными и включают пигменты эффекта.
16. Способ по п. 15, где материал базового покрытия (b.2.2.а) наносится путем электростатического распыления, а материал базового покрытия (b.2.2.z) наносится путем пневматического нанесения.
17. Способ по любому из  пп. 1, 2 или 8, где (2.2) получают, по крайней мере, два базовых покрытия, первое базовое покрытие (В.2.2.а) непосредственно над электрохимическим покрытием (Е.1), включающее белые пигменты и черные пигменты, и дополнительные базовые покрытия (В.2.2.x), включающие пигменты эффекта.
18. Многослойная красочная система (М), которая получена в соответствии со способом по любому из пп. 1-17.